(57)【要約】【課題】  高い曲げ回復性、耐破損性及び刷毛耐久性を有した歯ブラシ用毛及びこれを用いた歯ブラシを提供する。【解決手段】  芯部１１と、該芯部１１を同心円状に被覆する少なくとも２層以上の樹脂層１２とを備えた芯鞘構造を有する歯ブラシ用毛１０であって、芯部１１がポリトリメチレンテレフタレート（ＰＴＴ）を含み、樹脂層１２の最外層１３がＰＴＴを除くポリエステル系樹脂を含み、樹脂層１２の最外層１３と芯部１１との間に介在される中間層１４が該最外層１３と該芯部１１との層間剥離を防止する。【選択図】  図３
2007000519.tif 000002
【特許請求の範囲】
【請求項１】
芯部と、該芯部を同心円状に被覆する少なくとも２層以上の樹脂層とを備えた歯ブラシ用毛であって、
前記芯部がポリトリメチレンテレフタレート（ＰＴＴ）を含み、
前記樹脂層の最外層が前記ＰＴＴを除くポリエステル系樹脂を含み、
前記樹脂層の前記最外層と前記芯部との間に介在される中間層が該最外層と該芯部との層間剥離を防止することを特徴とする歯ブラシ用毛。
【請求項２】
前記中間層が前記ＰＴＴと前記ポリエステル系樹脂とのポリマーアロイからなることを特徴とする請求項１に記載の歯ブラシ用毛。
【請求項３】
前記中間層の厚みが２〜２０μｍであることを特徴とする請求項１又は２に記載の歯ブラシ用毛。
【請求項４】
前記樹脂層の厚みが１０〜３０μｍであることを特徴とする請求項１乃至３の何れか一項に記載の歯ブラシ用毛。
【請求項５】
前記中間層が前記ＰＴＴを３０〜７０重量％の割合で含むことを特徴とする請求項１乃至４の何れか一項に記載の歯ブラシ用毛。
【請求項６】
前記請求項１乃至５の何れか一項に記載の歯ブラシ用毛を用いることを特徴とする歯ブラシ。
【発明の詳細な説明】
【技術分野】
【０００１】
本発明は、芯部に２層以上の樹脂層が同心円状に被覆された多層構造（芯鞘構造）を有する歯ブラシ用毛、並びにこの歯ブラシ用毛を用いた歯ブラシに関する。
【背景技術】
【０００２】
歯ブラシ用毛の材料としては、従来からナイロンや、ポリブチレンテレフタレート（ＰＢＴ）などが使用されている。これらの材料は、高い曲げ回復性（刷毛耐久性）を有しており、また、歯磨剤を用いた連続使用においても著しい化学変化による脆性破壊（破損）や傷付きによる裂けなどが発生せず、安価なことから歯ブラシ用毛として広く利用されている。
【０００３】
また、刷毛耐久性の高い歯ブラシ用毛としては、ポリトリメチレンテレフタレート（ＰＴＴ）を用いたものが知られている。しかしながら、ＰＴＴは、上述したナイロンやＰＢＴなどに比べて、傷や過度な薬品浸漬を受けたときの毛折れ性が劣る。このため、ＰＴＴを用いた歯ブラシ用毛は、微小な傷が付くとそこから折れてしまうといった問題があり、歯ブラシ用毛としての使用に耐えない場合があった。
【０００４】
一方、毛折れ強度を向上させるため、刷毛（フィラメント）の表面を異なる樹脂で被覆する、いわゆる芯鞘構造とすることが提案されている。しかしながら、この芯鞘構造とした場合には、繰返し刷掃による樹脂の表層剥離が発生することがあり、耐久性の点で問題があった。また、このような特殊な構造をもった歯ブラシ用毛を製造する場合には、従来の紡糸設備のままでは製造が困難となるため、新たな設備投資が必要となる。この場合、製造効率も低下することから、製造コストが増大するといった問題も発生してしまう。
【０００５】
このように、ＰＴＴを用いた歯ブラシ用毛は、上述したナイロンやＰＢＴを用いた歯ブラシ用毛よりもデリケートであるため、このＰＴＴを用いた歯ブラシ用毛の耐破損性の向上については、従来ほとんど検討がされていないのが現状である。
【０００６】
なお、本発明に関連する公知文献としては、例えば下記特許文献１〜５がある。
特許文献１には、ポリプロピレンテレフタレート（ＰＴＴと同じ）とポリプロピレンテレフタレート以外のポリエステル樹脂とを混合して溶融紡糸したモノフィラメントブリッスルからなるブラシ用毛材が記載されている。しかしながら、この発明は、毛腰（柔軟性）と耐久性（曲げ回復性）とを両立させるべく検討したＰＴＴ混合用毛であるが、毛折れを改善するものではない。
【０００７】
特許文献２には、ＰＴＴを含むフィラメント、ＰＴＴ及び別のポリマー材料（ナイロンなど）の共押出し物からなるフィラメントを有する歯ブラシが記載されている。しかしながら、この発明は、フィラメントの曲げ剛性及び曲げ回復性を適度にコントロールするためのものであり、ＰＴＴの耐破損性を改善するためのものではない。また、この発明のようにＰＴＴと別のポリマー材料とを単に組合わせただけでは、繰返し刷掃により層間剥離が発生してしまうため、歯ブラシ用のフィラメントに用いることは困難である。
【０００８】
特許文献３には、フィラメントを複数の別異の素材により形成し、一方の素材中に他方の素材を被覆した芯鞘型多層構造の刷子用毛が記載されている。しかしながら、この発明は、繰返し刷掃における層間剥離の問題を解決するものではない。
【０００９】
特許文献４には、ポリエステル樹脂製の海部の中にポリアミド樹脂製の２〜５本の島部を散在させた海島型複合繊維が植毛された歯ブラシが記載されている。しかしながら、この発明は、ＰＴＴの検討については全くなされていない。
【００１０】
特許文献５には、芯材の周囲に複数本の細糸を製紐加工により編みこんだ製紐ブリッスルである歯ブラシが記載されている。この発明は、芯材に用いたＰＴＴの傷つきによる毛折れの改善と紐状の表層による歯垢除去力の向上を狙ったものであるが、表層の編み糸が歯ブラシの使用と共に擦り切れるため、紐構造が破れやすく、毛折れの問題を根本的に解決するものとはならない。また、紐にポリアミド樹脂を用いた場合、芯材のＰＴＴとは溶着しないため、早期に表層が剥離するといった問題もある。さらに、構造が複雑且つ微細なため、通常のモノフィラメント製造設備では生産ができず、コスト上昇を免くことになる。
【特許文献１】特開２００４−１４１５０４号公報
【特許文献２】特開２００１−５１１３７９号公報
【特許文献３】実開昭６０−８３３３８号公報
【特許文献４】特開平９−３２２８２１号公報
【特許文献５】特開２００４−８１６４７号公報
【発明の開示】
【発明が解決しようとする課題】
【００１１】
そこで、本発明は、このような従来の事情に鑑みて提案されたものであり、高い曲げ回復性、耐破損性及び刷毛耐久性を有した歯ブラシ用毛及びこれを用いた歯ブラシを提供することを目的とする。
【課題を解決するための手段】
【００１２】
この目的を達成するために、請求項１に記載の発明は、芯部と、該芯部を同心円状に被覆する少なくとも２層以上の樹脂層とを備え、芯部がポリトリメチレンテレフタレート（ＰＴＴ）を含み、樹脂層の最外層がＰＴＴを除くポリエステル系樹脂を含み、樹脂層の最外層と芯部との間に介在される中間層が該最外層と該芯部との層間剥離を防止することを特徴とする歯ブラシ用毛である。
また、請求項２に記載の発明は、中間層がＰＴＴとポリエステル系樹脂とのポリマーアロイからなることを特徴とする請求項１に記載の歯ブラシ用毛である。
また、請求項３に記載の発明は、中間層の厚みが２〜２０μｍであることを特徴とする請求項１又は２に記載の歯ブラシ用毛である。
また、請求項４に記載の発明は、樹脂層の厚みが１０〜３０μｍであることを特徴とする請求項１乃至３の何れか一項に記載の歯ブラシ用毛である。
また、請求項５に記載の発明は、中間層がＰＴＴを３０〜７０重量％の割合で含むことを特徴とする請求項１乃至４の何れか一項に記載の歯ブラシ用毛である。
また請求項６に記載の発明は、請求項１乃至５の何れか一項に記載の歯ブラシ用毛を用いることを特徴とする歯ブラシである。
【発明の効果】
【００１３】
以上のように、本発明によれば、芯部と最外層との間に介在される中間層により該芯部と該最外層との層間剥離を防止することから、芯部に刷毛耐久性の高いＰＴＴを用いて歯ブラシ用毛の毛折れ強度を向上させつつ、最外層にＰＴＴを除くポリエステル系樹脂を用いることで歯ブラシ用毛の高い曲げ回復性及び耐破損性を得ることができる。
また、この歯ブラシ用毛は、通常の共押出し成形機で容易に製造可能なことから、この歯ブラシ用毛を用いた歯ブラシの製造コストの上昇も抑えることができる。
【発明を実施するための最良の形態】
【００１４】
以下、本発明を適用した歯ブラシ用毛及びこれを用いた歯ブラシについて、図面を参照して詳細に説明する。
例えば図１に示す歯ブラシ１は、毛束２が植設されたヘッド部３と、使用者が把持する把持部４と、ヘッド部３と把持部４とを連結する首部５とを有して構成されている。毛束２は、ヘッド部３の植毛台に設けられた複数の植毛孔に、複数本の刷毛（フィラメント）を束ねたものを平線で打ち込んだり、熱融着したりすることによって植毛（植設）されている。そして、後述する本発明を適用した歯ブラシ用毛（フィラメント）は、上記歯ブラシ１の毛束２の一部又は全部として用いることができる。
【００１５】
なお、歯ブラシ１は、図１に示す形状や形態のものに必ずしも限定されるものではなく、その形状を適宜変更することができる。また、電動歯ブラシのように、少なくとも把持部４を構成する本体部に対して、少なくともヘッド部３を構成する植毛部（取替歯ブラシ）を脱着（交換）可能とするものであってもよい。
【００１６】
本発明を適用した歯ブラシ用毛は、図２に示すような共押出し物からなるフィラメント１０であり、その断面は、図３に示すように、芯部１１と、この芯部１１を同心円状に被覆する少なくとも２層以上の樹脂層１２とを備えた多層構造（芯鞘構造）を有している。
【００１７】
この歯ブラシ用毛１０を構成する各層のうち、芯部１１には、刷毛耐久性（曲げ回復性）の高い刷毛（フィラメント）とするため、ポリトリメチレンテレフタレート（ＰＴＴ）を用いている。また、基本的な耐破損及び耐薬品性を確保するためには、通常はＰＴＴの限界粘度が１．０以上のものを用いることが好ましいとされるが、本発明の歯ブラシ用毛の場合、芯部１１の表面が樹脂層１２により被覆された構造となるため、特に制限を設ける必要はない。
【００１８】
一方、樹脂層１２の表層となる最外層１３には、適度な毛腰を確保しつつ、芯部１１を被覆し保護するため、ＰＴＴを除くポリエステル系樹脂を用いている。ポリエステル系樹脂としては、例えばポリエステル系エラストマーや、ポリブチレンテレフタレート（ＰＢＴ）、ポリエチレンテレフタレート（ＰＥＴ）等を挙げることができ、これらを１種又は複数種用いることができる。なお、最外層１３にナイロンなどのポリエステル系樹脂以外の材料を用いた場合には、ＰＴＴとの物性が大きく異なるために、このＰＴＴとの接着性を確保することが非常に困難となる。
【００１９】
一方、樹脂層１２の最外層１３と芯部１１との間に介在される中間層１４は、該最外層１３と該芯部１１との層間剥離を防止するためのものであり、少なくとも１層以上設けられている。この中間層１４には、最外層１３のポリエステル系樹脂と芯部１１のＰＴＴとの相溶性（接着性）を高めるために、ＰＴＴとポリエステル系樹脂とのポリマーアロイを用いている。
【００２０】
具体的に、この中間層１４は、重量％でＰＴＴを３０〜７０％の割合で含むことが好ましく、更に好ましくは５０％である。これにより、ＰＴＴとポリエステル系樹脂との相溶性（接着性）を高めた層を芯部１１と最外層１３との間に介在させて、該芯部１１と該最外層１３との層間剥離を防止し、安定した接着性を得ることができる。
【００２１】
また、中間層１４を複数積層した場合には、この中間層１４を構成する各層の間で段階的にＰＴＴの配合率を変化させる（具体的には、芯部１１に近づくに従って各層のＰＴＴの含有率を高める）ことによって、より高い層間接着強度を得ることができる。さらに、中間層１４には、より安定且つ強力な接着品質を得るため、相溶化剤を添加することもできる。相溶化剤については、ポリエステル系樹脂の分散及び相溶性を向上させるものであれば、特に限定されるものではなく、例えばエポキシ基を有するアクリル・スルホン系ポリマーなどを用いることができる。
【００２２】
本発明を適用した歯ブラシ用毛１０の断面形状については、局所に応力集中せず、均一な屈曲バランスを持たせるためには円形が最も好ましいが、目的に応じて任意の形状に変更することもできる。また、歯ブラシ用毛の着色についても、特に制限されるものではなく、単色であったり、各層の色を変えたりしてもよい。
【００２３】
本発明を適用した歯ブラシ用毛１０の直径は、１５０〜３００μｍの範囲とすることが好ましく、芯部１１の直径は、１００〜２８０μｍの範囲とすることが好ましい。また、歯ブラシ用毛の直径に対する芯部１１の直径の比率は、６０〜９５％の範囲とすることが好ましい。芯部１１の比率が６０％未満になると、高い刷毛耐久性が得られず、一方、芯部１１の比率が９５％を超えると、相対的に薄くなる樹脂層１２との接着が困難となるばかりでなく、最外層１３が薄くなることにより芯部１１の芯出しが困難となるからである。
【００２４】
樹脂層１２の厚み、すなわち最外層１３及び中間層１４の厚みの合計は、１０〜３０μｍの範囲とすることが好ましい。このうち、最外層１３の厚みは、５〜２５μｍの範囲とすることが好ましく、更に好ましくは１０〜２０μｍである。最外層１３の厚みが５μｍ未満になると、層厚の安定性に欠け、より剥離しやすくなる一方、最外層１３の厚みが２５μｍを超えると、相対的に芯部１１の断面容積が小さくなり、刷毛耐久性が低下してしまう。
【００２５】
中間層１４の厚みは、２〜２０μｍの範囲とすることが好ましい。この中間層１４の厚みは、接着性が確保される限り薄いほど好ましいが、薄すぎると層厚の安定性に欠け、本来の機能を果たさなくなる一方、厚すぎると相対的に芯部１１の断面容積が小さくなり、刷毛耐久性が低下してしまう。
【００２６】
以上のように、本発明を適用した歯ブラシ用毛１０では、芯部１１と最外層１３との間に介在される中間層１４により該芯部１１と該最外層１３との層間剥離を防止することから、芯部１１に刷毛耐久性の高いＰＴＴを用いて毛折れ強度を向上させつつ、最外層１３にＰＴＴを除くポリエステル系樹脂を用いることで高い曲げ回復性及び耐破損性を得ることができる。
【００２７】
また、この歯ブラシ用毛１０は、通常の共押出し成形機で容易に製造可能なことから、この歯ブラシ用毛１０を用いた歯ブラシ１の製造コストの上昇も抑えることができる。例えば平線式歯ブラシの場合、複数本を束ねて所定の長さ（例えば３０ｍｍ）のカットピースとする。このカットピースを平線式植毛機にセットし、任意の本数（１５〜４０本程度）をピッキングし、真鍮製の平線と共に上記ヘッド部３の植毛穴に二つ折りして打ち込む。その後、植毛孔に植毛された毛束２を任意形状にトリミングし、次いで、毛先の丸め仕上げをすることで上記歯ブラシ１を得ることができる。なお、平線レス式歯ブラシの場合でも、例えば用毛リールから毛束を供給するなどの従来から公知の方法を用いて、本発明を適用した歯ブラシ用毛１０を上記歯ブラシ１に植毛することができる。このように、本発明を適用した歯ブラシ用毛１０は、平線式や平線レス式に関係なく植毛機を選ぶことができ、汎用性が非常に高いものとなっている。
【実施例】
【００２８】
以下、実施例により本発明の効果をより明らかなものとする。なお、本発明は、以下の実施例に限定されるものではなく、その要旨を変更しない範囲で適宜変更して実施することができる。
（実施例１）
実施例１では、図４Ａに示すように、芯部１１にＰＴＴ（限界粘度０．８）、中間層１４にＰＴＴとポリエステル系エラストマー（東レ製のハイトレル）とを１：１の割合で混合したポリマーアロイ、最外層１３にポリエステル系エラストマーを用いた３層芯鞘構造からなる歯ブラシ用毛を作製し、この歯ブラシ用毛を植毛した歯ブラシを作製した。
【００２９】
具体的に、実施例１の歯ブラシを作製する際は、先ず、上記各樹脂を共押出成形機を用いて溶融紡糸し、水中に押出して冷却固化させた後に、１段目に６０℃の温水中で、２段目に１２０℃の乾燥雰囲気中で延伸させて４〜５倍とし、次いで乾熱雰囲気中で弛緩熱セットを実施した上で、ボビンに巻き取り、直径２００μｍの繊維を得た。このとき、芯部１１の直径が１７０μｍ、中間層１４の厚みが５μｍ、最外層１３の厚みが１０μｍとなるようにした。次に、この繊維を巻紙で束径４５ｍｍに収束した後に、毛束の長さが３０ｍｍのカットピースに切り分けた。次に、巻紙を外したカットピースを平線式植毛機（ザホランスキー製のＺＴ−１ＴＣ）の毛皿にセットし、ピッカーによって１８本を束ね取り、ほぼ中央部を二つ折りにした後に平線と共に、歯ブラシのヘッド部に設けられた植毛穴（穴径１．５ｍｍ、８行×３列）に打ち込んだ。次に、毛束を毛丈１０ｍｍにトリミングし、最後に毛先の丸め仕上げ加工を施して、実施例１の歯ブラシを得た。
【００３０】
（実施例２）
実施例２では、図４Ｂに示すように、芯部１１にＰＴＴ（限界粘度０．８）、中間層１４にＰＴＴとＰＢＴとを１：１の割合で混合したポリマーアロイ、最外層１３にＰＢＴを用いた３層芯鞘構造からなる歯ブラシ用毛を作製し、この歯ブラシ用毛を植毛した歯ブラシを作製した。
【００３１】
具体的に、実施例２の歯ブラシを作製する際は、先ず、上記各樹脂を共押出成形機を用いて溶融紡糸し、水中に押出して冷却固化させた後に、１段目に６０℃の温水中で、２段目に１２０℃の乾燥雰囲気中で延伸させて４〜５倍とし、次いで乾熱雰囲気中で弛緩熱セットを実施した上で、ボビンに巻き取り、直径２００μｍの繊維を得た。このとき、芯部１１の直径が１４０μｍ、中間層１４の厚みが１０μｍ、最外層１３の厚みが２０μｍとなるようにした。次に、この繊維を巻紙で束径４５ｍｍに収束した後に、毛束の長さが３０ｍｍのカットピースに切り分けた。次に、巻紙を外したカットピースを平線式植毛機（ザホランスキー製のＺＴ−１ＴＣ）の毛皿にセットし、ピッカーによって１８本を束ね取り、ほぼ中央部を二つ折りにした後に平線と共に、歯ブラシのヘッド部に設けられた植毛穴（穴径１．５ｍｍ、８行×３列）に打ち込んだ。次に、毛束を毛丈１０ｍｍにトリミングし、最後に毛先の丸め仕上げ加工を施して、実施例２の歯ブラシを得た。
【００３２】
（実施例３）
実施例３では、図４Ｃに示すように、芯部１１にＰＴＴ（限界粘度１．３）、内側の中間層１４ａにＰＴＴとポリエステル系エラストマー（東レ製のハイトレル）とを７：３の割合で混合したポリマーアロイ、外側の中間層１４ｂにＰＴＴとポリエステル系エラストマー（東レ製のハイトレル）とを３：７の割合で混合したポリマーアロイ、最外層１３にポリエステル系エラストマーを用いた４層芯鞘構造からなる歯ブラシ用毛を作製し、この歯ブラシ用毛を植毛した歯ブラシを作製した。
【００３３】
具体的に、実施例３の歯ブラシを作製する際は、先ず、上記各樹脂を共押出成形機を用いて溶融紡糸し、水中に押出して冷却固化させた後に、１段目に６０℃の温水中で、２段目に１２０℃の乾燥雰囲気中で延伸させて４〜５倍とし、次いで乾熱雰囲気中で弛緩熱セットを実施した上で、ボビンに巻き取り、直径２００μｍの繊維を得た。このとき、芯部１１の直径が１６０μｍ、内側の中間層１４ａの厚みが５μｍ、外側の中間層１４ｂの厚みが５μｍ、最外層１３の厚みが１０μｍとなるようにした。次に、この繊維を巻紙で束径４５ｍｍに収束した後に、毛束の長さが３０ｍｍのカットピースに切り分けた。次に、巻紙を外したカットピースを平線式植毛機（ザホランスキー製のＺＴ−１ＴＣ）の毛皿にセットし、ピッカーによって１８本を束ね取り、ほぼ中央部を二つ折りにした後に平線と共に、歯ブラシのヘッド部に設けられた植毛穴（穴径１．５ｍｍ、８行×３列）に打ち込んだ。次に、毛束を毛丈１０ｍｍにトリミングし、最後に毛先の丸め仕上げ加工を施して、実施例４の歯ブラシを得た。
【００３４】
（比較例１〜４）
比較例１では、ＰＴＴ（限界粘度０．８）からなる歯ブラシ用毛を用いた以外は、実施例１と同様の歯ブラシを作製した。
比較例２では、比較例１では、ＰＴＴ（限界粘度１．５）からなる歯ブラシ用毛を用いた以外は、実施例１と同様の歯ブラシを作製した。
比較例３では、芯部に直径１８０μｍのＰＴＴ（限界粘度０．８）、最外層に厚み１０μｍのＰＢＴを用いた２層芯鞘構造からなる歯ブラシ用毛を用いた以外は、実施例１と同様の歯ブラシを作製した。
比較例４では、ナイロン６１２からなる歯ブラシ用毛を用いた以外は、実施例１と同様の歯ブラシを作製した。
【００３５】
そして、これら実施例１〜３、比較例１〜４の各歯ブラシについて、毛折れ、表層剥離及び曲げ回復性の各評価試験を行った。その評価結果を表１に示す。この評価試験は、各歯ブラシをモデル刷掃試験機を用いて往復刷掃させた後に、各歯ブラシの歯ブラシ用毛の状態を観察して評価したものである。なお、上記モデル刷掃試験機による試験条件は、以下のとおりである。
荷重      ：５００ｇ
ストローク：２０ｍｍ
スピード  ：１５０ｒｐｍ／ｍｉｎ
刷掃回数  ：２０万回
繰返し回数：６回
【００３６】
また、評価項目のうち、毛折れについては、歯ブラシ用毛の根元折れ、中間折れ、ささくれの確認を行った。表層剥離については、歯ブラシ用毛の毛先、根元部における層間剥離の確認を行った。曲げ回復性については、毛開きの状態の確認を行った。なお、表１中に示す評価基準は、以下のとおりである。
◎：「非常に良い」
○：「良い」
△：「どちらともいえない」
×：「悪い」
【００３７】
【表１】
2007000519.tif 000003
【００３８】
表１に示す評価結果から、毛折れについては、比較例１，２のように、歯ブラシ用毛がＰＴＴのみからなる場合、限界粘度によって毛折れのし難さが変化し不安定となるが、実施例１〜３のように、ＰＴＴからなる芯部を中間層及び最外層で被覆した芯鞘構造とすれば、ＰＴＴの限界粘度によらずに毛折れが改善されることがわかった。
表面剥離については、比較例３のように、ＰＴＴからなる芯部にＰＢＴからなる最外層を被覆した２層芯鞘構造の場合、２０万回の刷掃に耐えられず、最外層（ＰＢＴ）が剥離してしまうが、実施例１〜３のように、ＰＴＴからなる芯部と最外層との間に中間層を介在させることにより最外層の表面剥離が改善されることがわかった。
曲げ回復性については、実施例１〜３のように、芯部にＰＴＴを用いることで、比較例４のようにナイロンを用いた場合よりも、高い曲げ回復性が得られることがわかった。
以上のことから、本発明を適用した歯ブラシでは、歯ブラシ用毛の毛折れ及び表面剥離が改善されると共に、歯ブラシ用毛の充分な曲げ回復性が得られることが明らかとなった。
【図面の簡単な説明】
【００３９】
【図１】図１は、本発明を適用した歯ブラシ用毛を用いた歯ブラシの一例を示す側面図である。
【図２】図２は、本発明を適用した歯ブラシ用毛を拡大して示す要部側面図である。
【図３】図３は、本発明を適用した歯ブラシ用毛の図２中線分Ｘ−Ｘ’による断面である。
【図４】図４Ａは、実施例１の歯ブラシ用毛の芯鞘構造を示す断面図であり、図４Ｂは、実施例２の歯ブラシ用毛の芯鞘構造を示す断面図であり、図４Ｃは、実施例３の歯ブラシ用毛の芯鞘構造を示す断面図である。
【符号の説明】
【００４０】
１…歯ブラシ  ２…毛束  ３…ヘッド部  ４…把持部  ５…首部  １０…歯ブラシ用毛（フィラメント）  １１…芯部  １２…樹脂層  １３…最外層  １４…中間層
【図１】
2007000519.tif 000004
【図２】
2007000519.tif 000005
【図３】
2007000519.tif 000006
【図４】
2007000519.tif 000007